(57)【特許請求の範囲】
【請求項１】
質量％で、
Ｃ：０．０２０％以下、
Ｓｉ：０．０５〜０．６５％、
Ｍｎ：０．０５〜２．００％、
Ｐ：０．０５０％以下、
Ｓ：０．０１０％以下、
Ａｌ：１．０〜２．８％、
Ｎ：０．０２０％以下、
Ｃｒ：１５．０〜２５．０％、
Ｎｂ：０．５０〜０．８０％、
Ｔｉ：０．０１％未満、
Ｍｏ：１．０〜４．０％、
Ｃｏ：０．０１〜１．００％、
Ｎｉ：０．０１〜１．００％を含有し、残部がＦｅおよび不可避的不純物からなる組成を有するフェライト系ステンレス鋼。
【請求項２】
質量％で、さらに、
Ｂ：０．０００２〜０．００５０％、
Ｚｒ：０．０１〜１．００％、
Ｖ：０．０１〜１．００％、
Ｃｕ：０．０１〜３．００％、
Ｗ：０．０１〜５．００％、
Ｓｂ：０．０１〜３．００％、
Ｓｎ：０．０１〜３．００％のうちから選ばれる１種または２種以上を含有する請求項１に記載のフェライト系ステンレス鋼。
【請求項３】
質量％で、さらに、
Ｃａ：０．０００２〜０．００５０％、
Ｍｇ：０．０００２〜０．００５０％のうちから選ばれる１種または２種を含有する請求項１または２に記載のフェライト系ステンレス鋼。
【発明の詳細な説明】
【技術分野】
【０００１】
本発明は、Ｃｒ含有鋼に係り、とくに自動車やオートバイの排気管やコンバータケース、火力発電プラントの排気ダクト等の高温下で使用される排気系部材に用いて好適な、優れた耐酸化性、熱疲労特性、高温疲労特性および加工性を有するフェライト系ステンレス鋼に関するものである。
【背景技術】
【０００２】
自動車のエキゾーストマニホールドや排気パイプ、コンバータケースおよびマフラー等の排気系部材には、優れた耐酸化性、熱疲労特性および高温疲労特性（以下、これらをまとめて耐熱性と記すこともある。）が要求されている。熱疲労とは、排気系部材が、エンジンの始動および停止に伴って加熱および冷却を繰り返し受けることで生じる低サイクル疲労現象である。このとき、周辺の部品によって拘束されることにより、上記排気系部材の熱膨張および収縮が制限されて、熱ひずみが発生し蓄積することで破壊に繋がる。一方、高温疲労とは、加熱された状態で振動を受け続けることで亀裂が生じる高サイクル疲労現象のことであり、上記の熱疲労とは全く異なる現象である。さらに、これらの部品は複雑な形状に加工されるため、室温での加工性も優れていることが求められる。【０００３】
上記の耐酸化性、熱疲労特性および高温疲労特性が求められる部材に用いられる素材としては、現在、ＮｂとＳｉを添加したＴｙｐｅ４２９（１４％Ｃｒ−０．９％Ｓｉ−０．４％Ｎｂ系）のようなＣｒ含有鋼が多く使用されている。しかし、エンジン性能の向上に伴い、排ガス温度が９００℃を超えるような温度まで上昇してくると、Ｔｙｐｅ４２９では特に、熱疲労特性を十分に満たすことができなくなってきている。【０００４】
この問題に対応できる素材として、例えば、ＮｂとＭｏを添加して高温耐力を向上させたＣｒ含有鋼、ＪＩＳ  Ｇ４３０５に規定されるＳＵＳ４４４（１９％Ｃｒ−０．４％Ｎｂ−２％Ｍｏ）、Ｎｂ、Ｍｏ、およびＷを添加したフェライト系ステンレス鋼等が開発されている（例えば、特許文献１参照）。しかし、昨今における排ガス規制強化対応や燃費の向上を目的として、排ガス温度はますます高温化する趨勢にあるため、ＳＵＳ４４４等でも耐熱性が不足する場合があり、ＳＵＳ４４４を超える耐熱性を有する材料の開発が要求されるようになってきている。【０００５】
ＳＵＳ４４４を超える耐熱性を有する材料としては、例えば、特許文献２〜８に、ＳＵＳ４４４にＣｕを添加し、Ｃｕの析出強化を活用し熱疲労特性を高めた材料が開示されている。【０００６】
一方、Ａｌを積極的に添加することによって耐熱性の向上を図る技術も提案されている。例えば、特許文献９〜１３には、Ａｌの添加によって高温強度や耐酸化性を高めたフェライト系ステンレス鋼が開示されている。【０００７】
特許文献１４および１５には、ＡｌおよびＣｏ、あるいはさらにＣｕの添加によって耐酸化性と熱疲労特性を高めたフェライト系ステンレス鋼が開示されている。【０００８】
また、特許文献１６〜１８には、Ａｌ添加により耐熱性向上を図った鋼が開示されている。
【先行技術文献】
【特許文献】
【０００９】
【特許文献１】特開２００４−０１８９２１号公報
【特許文献２】特開２０１０−１５６０３９号公報
【特許文献３】特開２００１−３０３２０４号公報
【特許文献４】特開２００９−２１５６４８号公報
【特許文献５】特開２０１１−１９０４６８号公報
【特許文献６】特開２０１２−１１７０８４号公報
【特許文献７】特開２０１２−１９３４３５号公報
【特許文献８】特開２０１２−２０７２５２号公報
【特許文献９】特開２００８−２８５６９３号公報
【特許文献１０】特開２００１−３１６７７３号公報
【特許文献１１】特開２００５−１８７８５７号公報
【特許文献１２】特開２００９−６８１１３号公報
【特許文献１３】特開２０１１−１６２８６３号公報
【特許文献１４】特開２０１５−９６６４８号公報
【特許文献１５】特開２０１４−２１４３２１号公報
【特許文献１６】国際公開第２０１４／０５００１６号
【特許文献１７】特開２０１１−２０２２５７号公報
【特許文献１８】特許第６１２３９６４号公報
【発明の概要】
【発明が解決しようとする課題】
【００１０】
本発明者らの研究によれば、特許文献２〜８に開示されたＭｏを含有した鋼では、熱疲労特性は向上するものの、鋼自身の耐酸化性が不足するため、排ガス温度が高温化した場合の熱疲労特性向上効果において改善の余地がある。また、Ｍｏを含有した鋼で８５０℃を超える熱疲労試験を行った場合、ＭｏとＣｒを含む第二相（σ相）が粗大に析出し、却って熱疲労寿命が低下してしまうという課題も有している。【００１１】
また、特許文献９〜１３に開示されたＡｌを添加した鋼は、高い高温強度や優れた耐酸化性を有しているが、鋼の熱膨張係数が大きいため、昇温と降温が繰り返される熱疲労特性は不十分となるという問題がある。【００１２】
また、特許文献１４および１５には、ＡｌおよびＣｏ、あるいはさらにＣｕの添加によって耐酸化性や熱疲労特性を向上させた鋼が開示されているが、熱疲労特性向上効果が十分に発揮されておらず、改善の余地がある。【００１３】
また、特許文献１６および１７には、Ａｌ添加により耐熱性向上を図った鋼が開示されているが、高温強度が不十分であり、排ガス温度が高温化した際の熱疲労特性は不十分である。特許文献１８では、熱疲労特性については議論されているが、高温疲労特性と加工性については検討がされていない。【００１４】
このように、従来の技術では、排ガス温度が高温化した際にも耐酸化性と熱疲労特性に優れ、さらには高温疲労特性に優れるとともに、加工性が十分であるフェライト系ステンレス鋼を得ることはできていなかった。【００１５】
そこで、本発明はかかる課題を解決し、耐酸化性、熱疲労特性、高温疲労特性および加工性に優れるフェライト系ステンレス鋼を提供することを目的とする。【００１６】
なお、本発明の「耐酸化性に優れる」とは、大気中１１００℃で２００時間保持されても異常酸化（酸化増量≧５０ｇ／ｍ２）も酸化スケールの剥離も起こさない耐連続酸化性と、大気中１１００℃と２００℃以下の温度間を４００サイクル繰り返し昇温・降温したときに異常酸化も酸化スケールの剥離も起こさない耐繰り返し酸化性の両方を兼ね備えることを言う。【００１７】
また、「熱疲労特性に優れる」とは、ＳＵＳ４４４より優れた特性を有することであり、具体的には、２００〜９５０℃間で昇温と降温を繰り返したときの熱疲労寿命がＳＵＳ４４４より優れていることをいう。【００１８】
また、「高温疲労特性に優れる」とは、ＳＵＳ４４４より優れた特性を有することであり、９５０℃で５０ＭＰａの曲げ応力を繰り返し負荷した時の破断サイクル数が１．０×１０６サイクル以上であることをいう。【００１９】
また、「加工性に優れる」とは、室温における伸びが三方向（圧延方向に対し０°、４５°および９０°）平均で２６％以上であることを言う。
【課題を解決するための手段】
【００２０】
本発明者らは、耐酸化性、熱疲労特性および高温疲労特性がいずれもＳＵＳ４４４より優れるとともに、優れた加工性を有するフェライト系ステンレス鋼を開発するべく、種々の元素の耐酸化性、熱疲労特性、高温疲労特性および加工性への影響について鋭意検討を重ねた。【００２１】
その結果、質量％で、Ｎｂを０．４０〜０．８０％、Ｍｏを１．０〜４．０％の範囲で含有することによって、室温での加工性を低下させることなく幅広い温度域で高温強度が上昇し、優れた熱疲労特性と高温疲労特性が得られることを見出した。また、熱疲労特性には耐酸化性と耐クリープ性の両方が影響することを見出した。そして、Ａｌを１．０〜４．０％の範囲で含有することによって、加工性を低下させることなく特に高温域における耐クリープ性が向上して、熱疲労特性を著しく向上させることを見出した。【００２２】
さらに、Ａｌ含有による熱膨張係数の増加は適正量のＣｏを含有することにより抑制できること、Ｍｏ含有による第二相（σ相）の析出はＡｌを含有することにより抑制できることを見出した。
さらに、Ｔｉ含有量を制限することにより、より高温疲労特性が向上することを見出した。【００２３】
以上の知見を踏まえ、Ｎｂ、Ｍｏ、Ａｌ、Ｃｏの全てを適量含有するとともに、Ｔｉ含有量を厳しく制限し、さらにはＣｒを適量含有することで本発明を完成するに至った。上記元素のうち１つでも適量含有しない場合には、本発明の所期する優れた耐酸化性、熱疲労特性、高温疲労特性および加工性は得られない。【００２４】
本発明は、以下を要旨とするものである。
［１］質量％で、Ｃ：０．０２０％以下、Ｓｉ：０．０５〜２．００％、Ｍｎ：０．０５〜２．００％、Ｐ：０．０５０％以下、Ｓ：０．０１０％以下、Ａｌ：１．０〜４．０％、Ｎ：０．０２０％以下、Ｃｒ：１２．０〜２５．０％、Ｎｂ：０．４０〜０．８０％、Ｔｉ：０．０１％未満、Ｍｏ：１．０〜４．０％、Ｃｏ：０．０１〜１．００％、Ｎｉ：０．０１〜１．００％を含有し、残部がＦｅおよび不可避的不純物からなる組成を有するフェライト系ステンレス鋼。
［２］質量％で、さらに、Ｂ：０．０００２〜０．００５０％、Ｚｒ：０．０１〜１．００％、Ｖ：０．０１〜１．００％、Ｃｕ：０．０１〜３．００％、Ｗ：０．０１〜５．００％、Ｓｂ：０．０１〜３．００％、Ｓｎ：０．０１〜３．００％のうちから選ばれる１種または２種以上を含有する前記［１］に記載のフェライト系ステンレス鋼。
［３］質量％で、さらに、Ｃａ：０．０００２〜０．００５０％、Ｍｇ：０．０００２〜０．００５０％のうちから選ばれる１種または２種を含有する前記［１］または［２］に記載のフェライト系ステンレス鋼。
【発明の効果】
【００２５】
本発明によれば、優れた耐酸化性、熱疲労特性および高温疲労特性を有するとともに、加工性に優れるフェライト系ステンレス鋼を提供することができる。したがって、本発明の鋼は、自動車等の排気系部材に好適に用いることができる。
【図面の簡単な説明】
【００２６】
【図１】図１は、高温平面曲げ疲労試験片を説明する図である。
【図２】図２は、熱疲労試験片を説明する図である。
【図３】図３は、熱疲労試験における温度および拘束条件を説明する図である。
【発明を実施するための形態】
【００２７】
以下、本発明を詳細に説明する。
【００２８】
本発明のフェライト系ステンレス鋼は、質量％で、Ｃ：０．０２０％以下、Ｓｉ：０．０５〜２．００％、Ｍｎ：０．０５〜２．００％、Ｐ：０．０５０％以下、Ｓ：０．０１０％以下、Ａｌ：１．０〜４．０％、Ｎ：０．０２０％以下、Ｃｒ：１２．０〜２５．０％、Ｎｂ：０．４０〜０．８０％、Ｔｉ：０．０１％未満、Ｍｏ：１．０〜４．０％、Ｃｏ：０．０１〜１．００％、Ｎｉ：０．０１〜１．００％を含有し、残部がＦｅおよび不可避的不純物からなる。
【００２９】
本発明では、このような成分組成とすることで、優れた加工性を確保しつつ、耐酸化性と熱疲労特性および高温疲労特性のいずれもがＳＵＳ４４４より優れたフェライト系ステンレス鋼を得ることができる。上記成分組成が１つでも範囲外となる場合は、所期した耐酸化性と熱疲労特性、高温疲労特性および加工性の全てを同時には得られない。
【００３０】
次に、本発明のフェライト系ステンレス鋼の成分組成について説明する。以下、鋼の成分を示す％は、質量％である。
【００３１】
Ｃ：０．０２０％以下
Ｃは、鋼の強度を高めるのに有効な元素であるが、０．０２０％を超えてＣを含有すると、靭性および成形性の低下が顕著となる。よって、Ｃ含有量は０．０２０％以下とする。なお、Ｃ含有量は、成形性を確保する観点からは０．０１０％以下とすることが好ましい。また、排気系部材としての強度を確保する観点からは、Ｃ含有量は０．００１％以上とすることが好ましい。より好ましくは、Ｃ含有量は０．００３％以上とする。また、より好ましくは、Ｃ含有量は０．００８％以下とする。
【００３２】
Ｓｉ：０．０５〜２．００％
Ｓｉは、耐酸化性向上のために必要な元素である。高温の排ガス中での耐酸化性を確保するためには０．０５％以上のＳｉの含有が必要である。一方、２．００％を超える過剰のＳｉの含有は、室温における加工性を低下させるのみならず、却って酸化スケールが剥離しやすくなるため、Ｓｉ含有量の上限は２．００％とする。好ましくは、Ｓｉ含有量は０．１０％以上とする。また、好ましくは、Ｓｉ含有量は０．８５％以下とする。また、より好ましくは、Ｓｉ含有量は０．６５％以下とする。さらに好ましくは、Ｓｉ含有量は０．２０％以下とする。
【００３３】
Ｍｎ：０．０５〜２．００％
Ｍｎは、酸化スケールの耐剥離性を高める効果を有する。この効果を得るためには、０．０５％以上のＭｎの含有が必要である。一方、Ｍｎの２．００％を超える過剰な含有は、酸化スケールが異常に成長しやすくなり耐酸化性を低下させる。また、常温において鋼を硬質化させるため、加工性も低下させる。よって、Ｍｎ含有量は０．０５〜２．００％とする。好ましくは、Ｍｎ含有量は０．１０％以上とする。また、好ましくは、Ｍｎ含有量は１．００％以下とする。また、より好ましくは、Ｍｎ含有量は０．２０％以下とする。
【００３４】
Ｐ：０．０５０％以下
Ｐは、鋼の靭性を低下させる有害な元素であり、可能な限り低減することが望ましい。よって、Ｐ含有量は０．０５０％以下とする。好ましくは、Ｐ含有量は０．０４０％以下である。より好ましくは、Ｐ含有量は０．０３０％以下である。Ｐ含有量の下限については特に限定されるものではないが、過度の脱Ｐはコストの増加を招く。そのため、Ｐ含有量の下限は０．０１０％とすることが好ましい。
【００３５】
Ｓ：０．０１０％以下
Ｓは、伸びやｒ値を低下させ、成形性に悪影響を及ぼすとともに、ステンレス鋼の基本特性である耐食性を低下させる有害元素でもあるため、できる限り低減することが望ましい。よって、本発明では、Ｓ含有量は０．０１０％以下とする。好ましくは、Ｓ含有量は０．００５％以下である。Ｓ含有量の下限については特に限定されるものではないが、過度の脱Ｓはコストの増加を招く。そのため、Ｓ含有量の下限は０．０００５％とすることが好ましい。
【００３６】
Ａｌ：１．０〜４．０％
Ａｌは、高温変形（クリープ）を抑制し、熱疲労特性と高温疲労特性を向上させるのに必要不可欠な元素である。使用温度が高温になるほど高温変形により熱疲労特性および高温疲労特性が低下するため、排ガス温度が高温化する趨勢においてＡｌは重要な要素である。また、Ａｌは鋼の耐酸化性を向上させる効果も有する。さらに、本発明のようにＭｏを含有する鋼においては、Ａｌは高温でのＭｏを含む第二相（σ相）の析出を抑制して高温疲労特性を向上させる効果も有する。第二相が析出すると、固溶Ｍｏ量の減少により、後述するような固溶強化効果が得られなくなるのみならず、短時間で第二相が粗大化して亀裂発生の起点となってしまい、高温疲労特性が低下する。これらの効果を得るためにＡｌは１．０％以上の含有が必要である。一方、４．０％を超えてＡｌを含有すると、鋼が著しく硬質化して加工性が低下してしまう。これらより、Ａｌ含有量は１．０〜４．０％とする。好ましくは、Ａｌ含有量は１．５％以上である。より好ましくは、Ａｌ含有量は２．０％以上である。また、好ましくは、Ａｌ含有量は３．２％以下である。より好ましくは、Ａｌ含有量は２．８％以下である。
【００３７】
Ｎ：０．０２０％以下
Ｎは、鋼の靭性および成形性を低下させる元素であり、０．０２０％を超えて含有すると、靭性および成形性の低下が顕著となる。よって、Ｎ含有量は０．０２０％以下とする。なお、Ｎは、靭性、成形性を確保する観点からは、できるだけ低減することが好ましく、Ｎ含有量は０．０１０％未満とすることが望ましい。Ｎ含有量の下限については特に限定されるものではないが、過度の脱Ｎはコストの増加を招く。そのため、Ｎ含有量の下限は０．００１％とすることが好ましい。
【００３８】
Ｃｒ：１２．０〜２５．０％
Ｃｒは、ステンレス鋼の特長である耐食性、耐酸化性を向上させるのに有効な重要元素である。Ｃｒ含有量が１２．０％未満では、高温の排ガス中で十分な耐酸化性が得られない。耐酸化性が不十分であると、酸化の進行が速くなり早期に素材の断面積が減少し、熱疲労特性も低下する。また、酸化スケールが増大することにより、き裂が発生しやすくなるため、高温疲労特性も低下する。一方、Ｃｒは、室温において鋼を固溶強化し、加工性を低下させる元素であり、Ｃｒ含有量が２５．０％を超えると、この弊害が顕著となるため、Ｃｒ含有量の上限は２５．０％とする。好ましくは、Ｃｒ含有量は１５.０％以上である。より好ましくは、Ｃｒ含有量は１８.０％以上である。また、好ましくは、Ｃｒ含有量は２１.０％以下である。より好ましくは、Ｃｒ含有量は２０．０％以下である。さらに好ましくは１９.０％以下である。
【００３９】
Ｎｂ：０．４０〜０．８０％
Ｎｂは、ＣおよびＮと炭窒化物を形成して固定し、耐食性、成形性および溶接部の耐粒界腐食性を高める効果を有するとともに、さらに、固溶強化により高温強度を上昇させて熱疲労特性と高温疲労特性を向上させる効果も有し、本発明に重要な元素である。本発明のように排ガス温度が高温化した場合にこのような効果を得るには、０．４０％以上のＮｂの含有が必要となる。Ｎｂ含有量が０．４０％未満の場合は、高温における強度が不足し、優れた高温疲労特性が得られない。しかし、０．８０％を超えるＮｂの含有では、硬質化し加工性が低下する。よって、Ｎｂ含有量は０．４０％以上０．８０％以下とする。好ましくは、Ｎｂ含有量は０．５０％以上である。また、好ましくは、Ｎｂ含有量は０．７０％未満である。さらに好ましくは、０．６０％未満である。
【００４０】
Ｔｉ：０．０１％未満
Ｔｉを含有すると、ＴｉがＮｂよりも優先的にＣおよびＮと結びつき、粗大な析出物として鋼中に析出する。粗大なＴｉＮやＴｉＣが析出していると、き裂の起点となり高温疲労特性が低下する。さらに、高温での使用中にＴｉＮやＴｉＣの周囲にＮｂＣやＮｂＮが析出して、ＮｂＣやＮｂＮの析出が促進される。これにより、鋼中のＮｂ固溶量が低下し、上述したＮｂの固溶強化効果が十分に得られなくなる。より優れた高温疲労特性を得るためには、き裂の起点となる粗大なＴｉＮやＴｉＣの析出を防止するとともに、Ｎｂの固溶量を維持するために鋼中Ｔｉ量を低減することが重要となる。従って、本発明ではＴｉ含有量を０．０１％未満に規制する必要がある。好ましくは、Ｔｉ含有量は０．００５％未満である。
【００４１】
このようにＴｉ含有量を規制するためには、Ｔｉを原料として添加しないだけでは不十分で、溶解原料のＴｉ含有量を厳しく規制する。スクラップを用いる場合は、Ｔｉを含有していないスクラップを用いなければならない。さらに、出鋼する際の炉の状態を厳しく管理する。本発明のようにＡｌ含有量が１．０％以上の鋼を出鋼する場合、炉内（炉壁）にＴｉ酸化物が残留していると、溶鋼中のＡｌがＴｉ酸化物を還元してしまい、溶鋼中にＴｉが０．０１％以上不可避的に含まれてしまうことがある。炉壁のＴｉ酸化物は、Ｔｉ含有鋼（おおよそ０．１％以上）を出鋼する際に生成する。そのため、本発明鋼を出鋼する際は、Ｔｉ含有鋼を出鋼したことが無い炉を使用するか、またはその直前にＴｉを含有しない鋼（０．１％未満）を出鋼した後に出鋼する必要がある。本発明鋼の出鋼のために毎回新しい炉を使用することは工業上現実的ではないため、本発明鋼の出鋼の直前にはＴｉ含有鋼を出鋼しないこととする。直前の出鋼がＴｉ含有鋼でなければ、鋼中に取り込まれるＴｉ量は０．０１％未満に抑制することが出来る。好ましくは二回以上Ｔｉを含有しない鋼を出鋼した後に出鋼する。
【００４２】
Ｍｏ：１．０〜４．０％
Ｍｏは、鋼中に固溶し鋼の高温強度を向上させることで熱疲労特性および高温疲労特性を向上させる。本発明のように排ガス温度が高温化した場合にその効果を得るには１．０％以上のＭｏの含有が必要である。Ｍｏ含有量が１．０％未満の場合は高温強度が不十分となり、優れた高温疲労特性が得られない。一方、過剰なＭｏの含有は、鋼を硬質化させて加工性を低下させてしまう。よって、Ｍｏ含有量の上限は４．０％とする。好ましくは、Ｍｏ含有量は１．５％以上である。また、好ましくは、Ｍｏ含有量は３．０％以下である。より好ましくは、Ｍｏ含有量は２．５％以下である。
【００４３】
Ｃｏ：０．０１〜１．００％
Ｃｏは、Ａｌ含有により増加した熱膨張係数を低減して、熱疲労特性を向上させる。この効果を得るためには、Ｃｏ含有量は０．０１％以上とする。一方、過剰なＣｏの含有は鋼の靭性を却って低下させるのみならず、加工性を低下させてしまうため、Ｃｏ含有量の上限は１．００％とする。好ましくは、Ｃｏ含有量は０．０１％以上０．３０％未満である。さらに好ましくは、Ｃｏ含有量は０．０３％以上０．１０％未満である。
【００４４】
Ｎｉ：０．０１〜１．００％
Ｎｉは、鋼の靭性および耐酸化性を向上させる元素である。これらの効果を得るためには、Ｎｉ含有量は０．０１％以上とする。耐酸化性が不十分であると、酸化スケールの生成量が多くなることによる素材断面積の減少や、酸化スケールの剥離により、熱疲労特性も低下する。しかし、Ｎｉは、強力なγ相形成元素であるため、高温でγ相を生成し、耐酸化性と熱疲労特性を低下させる。また、耐酸化性が低下することにより、酸化スケールが増大してき裂の起点となるため、もしくは酸化スケールが剥離してき裂の起点となるため、高温疲労特性も低下する。よって、Ｎｉ含有量の上限は１．００％とする。好ましくは、Ｎｉ含有量は０．０５％超えである。また、好ましくは、Ｎｉ含有量は０．５０％未満である。より好ましくは、Ｎｉ含有量は０．２０％未満である。
【００４５】
本発明のフェライト系ステンレス鋼では、残部はＦｅおよび不可避的不純物からなる。
【００４６】
本発明のフェライト系ステンレス鋼は、上記必須成分に加えて、さらに、Ｂ、Ｚｒ、Ｖ、Ｃｕ、Ｗ、Ｓｂ、Ｓｎのうちから選ばれる１種または２種以上を、下記の範囲で含有することができる。
【００４７】
Ｂ：０．０００２〜０．００５０％
Ｂは、鋼の加工性、特に二次加工性を向上させるために有効な元素である。このような効果は、０．０００２％以上のＢの含有で得ることができる。一方、過剰なＢの含有は、ＢＮを生成して加工性を低下させる。よって、Ｂを含有する場合は、Ｂ含有量は０．０００２〜０．００５０％とする。好ましくは、Ｂ含有量は０．０００５％以上である。また、好ましくは、Ｂ含有量は０．００２０％以下である。より好ましくは、Ｂ含有量は０．００１０％以下である。
【００４８】
Ｚｒ：０．０１〜１．００％
Ｚｒは耐酸化性を向上させる元素であり、本発明では、必要に応じて含有することができる。この効果を得るためには、Ｚｒ含有量を０．０１％以上とすることが好ましい。しかし、Ｚｒ含有量が１．００％を超えると、Ｚｒ金属間化合物が析出して、鋼を脆化させる。よって、Ｚｒを含有する場合は、Ｚｒ含有量は０．０１〜１．００％とする。好ましくは、Ｚｒ含有量は０．０３％以上である。より好ましくは、Ｚｒ含有量は０．０５％以上である。また、好ましくは、Ｚｒ含有量は０．５０％以下である。より好ましくは、Ｚｒ含有量は０．１５％以下である。
【００４９】
Ｖ：０．０１〜１．００％
Ｖは、鋼の加工性の向上とともに、耐酸化性の向上にも有効な元素である。これらの効果は、Ｖ含有量が０．０１％以上で顕著となる。しかし、１．００％を超える過剰なＶの含有は、粗大なＶ（Ｃ、Ｎ）の析出を招き、靭性を低下させるのみならず、表面性状を低下させる。よって、Ｖを含有する場合は、Ｖ含有量は０．０１〜１．００％とする。好ましくは、Ｖ含有量は０．０３％以上である。より好ましくは、Ｖ含有量は０．０５％以上である。また、好ましくは、Ｖ含有量は０．５０％以下である。より好ましくは、Ｖ含有量は０．１５％以下である。
【００５０】
Ｃｕ：０．０１〜３．００％
Ｃｕは鋼の耐食性や６００℃近傍の高温強度を向上させる効果を有する元素であり、それぞれ必要な場合に含有する。その効果は０．０１％以上のＣｕの含有で得られる。一方で３．００％を超えてＣｕを含有すると、酸化スケールが剥離しやすくなり、耐繰り返し酸化特性が低下する。そのため、Ｃｕを含有する場合は、Ｃｕ含有量は０．０１〜３．００％とする。好ましくは、Ｃｕ含有量は０．３０％以上である。より好ましくは、Ｃｕ含有量は１．００％以上である。また、好ましくは、Ｃｕ含有量は２．００％以下である。また、より好ましくは、Ｃｕ含有量は１．５０％以下である。
【００５１】
Ｗ：０．０１〜５．００％
Ｗは、Ｍｏと同様に固溶強化により高温強度を大きく向上させる元素である。この効果は０．０１％以上のＷの含有で得られる。一方、過剰な含有は鋼を著しく硬質化するのみならず、製造時の焼鈍工程において強固なスケールが生成するため、酸洗時の脱スケールが困難になる。よって、Ｗを含有する場合は、Ｗ含有量は０．０１〜５．００％とする。好ましくは、Ｗ含有量は０．３０％以上である。より好ましくは、Ｗ含有量は１．０％以上である。また、好ましくは、Ｗ含有量は４．００％以下である。より好ましくは、Ｗ含有量は３．００％以下である。
【００５２】
Ｓｂ：０．０１〜３．００％
Ｓｂは、鋼の靭性を向上させる効果を有する元素であり、本発明のように合金元素が多い場合、合金元素が多くなるほど鋼の靭性が低下し、部品への加工時等に割れが生じてしまう場合があるため、必要に応じて含有する。その効果は０．０１％以上の含有で得られる。好ましくは、０．０３％以上である。一方、過剰な添加は却って靭性を低下させるため、Ｓｂ含有量は３．００％を上限とする。好ましくは、１．００％以下である。より好ましくは０．５０％以下である。
【００５３】
Ｓｎ：０．０１〜３．００％
Ｓｎは、鋼の耐食性や高温強度を向上させる効果を有する元素であり、必要に応じて含有する。その効果は０．０１％以上の含有で得られる。好ましくは、０．０３％以上である。一方、過剰な添加は鋼の加工性を低下させるため、Ｓｎ含有量は３．００％を上限とする。好ましくは、１．００％以下である。より好ましくは、０．５０％以下である。
【００５４】
本発明のフェライト系ステンレス鋼は、さらに、Ｃａ、Ｍｇのうちから選ばれる１種または２種を、下記の範囲で含有することができる。
【００５５】
Ｃａ：０．０００２〜０．００５０％
Ｃａは、連続鋳造の際に発生しやすい介在物析出によるノズルの閉塞を防止するのに有効な成分である。Ｃａ含有量が０．０００２％以上でその効果が得られる。一方、表面欠陥を発生させず良好な表面性状を得るためには、Ｃａ含有量は０．００５０％以下とする必要がある。従って、Ｃａを含有する場合は、Ｃａ含有量は０．０００２〜０．００５０％とする。好ましくは、Ｃａ含有量は０．０００５％以上である。また、好ましくは、Ｃａ含有量は０．００３０％以下である。より好ましくは、Ｃａ含有量は０．００２０％以下である。
【００５６】
Ｍｇ：０．０００２〜０．００５０％
Ｍｇは、スラブの等軸晶率を向上させ、加工性や靭性の向上に有効な元素である。さらに、本発明のようにＮｂを含有する鋼においては、ＭｇはＮｂの炭窒化物の粗大化を抑制する効果も有する。その効果は０．０００２％以上のＭｇの含有で得られる。Ｎｂ炭窒化物が粗大化すると、Ｎｂの鋼中固溶量が低下するため、熱疲労特性の低下に繋がる。一方、Ｍｇ含有量が０．００５０％超えとなると、鋼の表面性状を悪化させてしまう。よって、Ｍｇを含有する場合は、Ｍｇ含有量は０．０００２〜０．００５０％とする。好ましくは、Ｍｇ含有量は０．０００２％以上である。より好ましくは、Ｍｇ含有量は０．０００４％以上である。また、好ましくは、Ｍｇ含有量は０．００３０％以下である。より好ましくは、Ｍｇ含有量は０．００２０％以下である。
【００５７】
なお、上記任意成分として説明したＢ、Ｚｒ、Ｖ、Ｃｕ、Ｗ、Ｓｂ、Ｓｎ、Ｃａ、Ｍｇの含有量が下限値未満の場合、その成分は不可避的不純物として含まれるものとする。
【００５８】
次に、本発明のフェライト系ステンレス鋼の製造方法について説明する。
【００５９】
本発明のステンレス鋼の製造方法は、基本的にフェライト系ステンレス鋼の通常の製造方法であれば好適に用いることができ、特に限定されるものではない。例えば、転炉または電気炉等公知の溶解炉で鋼を溶製し、あるいはさらに取鍋精錬または真空精錬等の二次精錬を経て上述した本発明の成分組成を有する鋼とし、連続鋳造法あるいは造塊−分塊圧延法で鋼片（スラブ）とし、その後、熱間圧延、熱延板焼鈍、酸洗、冷間圧延、仕上げ焼鈍および酸洗等の各工程を経て冷延焼鈍板とする製造工程で製造することができる。このとき、精錬を行う炉は新しく炉壁を張り替えたもの、または一回以上Ｔｉを含有しない鋼（０．１％未満）を出鋼した後の炉を使用する。上記冷間圧延は、１回または中間焼鈍を挟む２回以上の冷間圧延としてもよく、また、冷間圧延、仕上げ焼鈍および酸洗の各工程は、繰り返して行ってもよい。さらに、熱延板焼鈍は省略してもよく、鋼板の表面光沢や粗度調整が要求される場合には、冷間圧延後あるいは仕上げ焼鈍後、スキンパス圧延を施してもよい。用途によっては熱延焼鈍板をそのまま用いることも可能である。
【００６０】
上記製造方法における、好ましい製造条件について説明する。
【００６１】
鋼を溶製する製鋼工程は、転炉あるいは電気炉等で溶解した鋼をＶＯＤ法等により二次精錬し、上記必須成分および必要に応じて添加される成分を含有する鋼とすることが好ましい。このとき、精錬を行う炉は新しく炉壁を張り替えたもの、または一回以上Ｔｉを含有しない鋼（０．１％未満）を出鋼した後の炉を使用する。溶製した溶鋼は、公知の方法で鋼素材とすることができるが、生産性および品質面からは、連続鋳造法によることが好ましい。鋼素材は、その後、好ましくは１０５０〜１２５０℃に加熱され、熱間圧延により所望の板厚の熱延板とされる。もちろん、板材以外に熱間加工することもできる。上記熱延板は、その後必要に応じて９００〜１１５０℃の温度で連続焼鈍を施した後、酸洗等により脱スケールし、熱延製品とすることが好ましい。上記焼鈍は省略しても良い。なお、必要に応じて、酸洗前にショットブラストやブラシ研削によりスケール除去してもよい。
【００６２】
さらに、上記熱延焼鈍板または熱延板を、冷間圧延等の工程を経て冷延製品としてもよい。この場合の冷間圧延は、１回でもよいが、生産性や品質上の観点から中間焼鈍を挟む２回以上の冷間圧延としてもよい。１回または２回以上の冷間圧延の総圧下率は５０％以上が好ましく、より好ましくは６０％以上である。冷間圧延した鋼板は、その後、好ましくは９００〜１１５０℃、さらに好ましくは９５０〜１１００℃の温度で連続焼鈍（仕上げ焼鈍）し、酸洗し、冷延製品とすることが好ましい。さらに用途によっては、仕上げ焼鈍後、スキンパス圧延等を施して、鋼板の形状、表面粗度および材質の調整を行ってもよい。上記酸洗前にはブラシ研削を行っても良い。
【００６３】
上記のようにして得た熱延製品あるいは冷延製品は、その後、それぞれの用途に応じて、切断や曲げ加工、張出し加工および絞り加工等の加工と必要に応じて溶接を施して、自動車やオートバイの排気管、触媒外筒材、火力発電プラントの排気ダクトあるいは燃料電池関連部材、例えばセパレータ、インタコネクターあるいは改質器等に成形される。これらの部材を溶接する方法は、特に限定されるものではなく、ＭＩＧ（Ｍｅｔａｌ  Ｉｎｅｒｔ  Ｇａｓ）、ＭＡＧ（Ｍｅｔａｌ  Ａｃｔｉｖｅ  Ｇａｓ）、ＴＩＧ（Ｔｕｎｇｓｔｅｎ  Ｉｎｅｒｔ  Ｇａｓ）等の通常のアーク溶接や、スポット溶接、シーム溶接等の抵抗溶接、および電縫溶接などの高周波抵抗溶接、高周波誘導溶接等を適用することができる。
【実施例】
【００６４】
［実施例１］
以下、本発明を実施例により詳細に説明する。【００６５】
表１に示したＮｏ．１〜４２の成分組成を有する鋼を真空溶解炉で溶製し、鋳造して５０ｋｇ鋼塊とし、１１７０℃で加熱後熱間圧延により３５ｍｍ厚のシートバーとした。このシートバーから２００ｍｍ長を切り出し、１１５０℃に加熱後熱間圧延により板厚４ｍｍの熱延板とし、１０００〜１１５０℃の範囲の温度で焼鈍後、研削し熱延焼鈍板とした。続いて、圧下率５０％の冷間圧延を行い、１０００〜１１５０℃の温度で仕上げ焼鈍を行った後、板厚が２ｍｍの冷延焼鈍板として、酸化試験（大気中連続酸化試験および大気中繰り返し酸化試験）、高温疲労試験および室温引張試験に供した。なお、参考として、ＳＵＳ４４４（Ｎｏ．２８）についても、上記と同様にして冷延焼鈍板を作製し、酸化試験、高温疲労試験および室温引張試験に供した。焼鈍温度については、上記温度範囲内で組織を確認しながら各鋼について温度を決定した。【００６６】
＜大気中連続酸化試験＞
上記のようにして得た各種冷延焼鈍板から３０ｍｍ×２０ｍｍの試験片を切り出し、上部に４ｍｍφの穴をあけ、表面および端面を＃３２０のエメリー紙で研磨し、脱脂後、１１００℃に加熱保持した大気雰囲気の炉内に吊り下げて、２００時間保持した。試験片の下には剥離した酸化スケールを回収するためのるつぼを設置した。試験後、試験片の質量を測定し、予め測定しておいた試験前の質量との差を求め、酸化増量（ｇ／ｍ２）を算出した。なお、試験は各２回実施し、酸化増量が多い方の値で評価した。なお、酸化増量には剥離したスケール分を含めて、以下のように評価した。【００６７】
耐酸化判定基準
○：異常酸化もスケール剥離も発生しなかったもの
△：異常酸化は発生しないが、スケール剥離が生じたもの
×：異常酸化（酸化増量≧５０ｇ／ｍ２）が発生したもの
得られた結果を表１に示す。○を合格、△と×を不合格とした（表１中の連続酸化１１００℃参照）。【００６８】
＜大気中繰り返し酸化試験＞
上記のようにして得た各種冷延焼鈍板から３０ｍｍ×２０ｍｍの試験片を切り出し、上部に４ｍｍφの穴をあけ、表面および端面を＃３２０のエメリー紙で研磨し、脱脂後、大気中１１００℃の炉内で２０分保持と２００℃以下で１分保持を繰り返す熱処理を４００サイクル繰り返した。試験後、試験片の質量を測定し、予め測定しておいた試験前の質量との差を求め、酸化増量（ｇ／ｍ２）を算出し、かつ酸化スケールの剥離の有無を目視で確認した。なお、試験は各２回実施し、酸化増量はその多い方の値で評価し、酸化スケールの剥離は２つのうち１つでも剥離が生じた場合は剥離有りと評価した。【００６９】
耐酸化判定基準
○：異常酸化もスケール剥離も発生しなかったもの
△：異常酸化は発生しないが、スケール剥離が生じたもの
×：異常酸化（酸化増量≧５０ｇ／ｍ２）が発生したもの
得られた結果を表１に示す。○を合格、△と×を不合格とした（表１中の繰返酸化１１００℃参照）。【００７０】
＜高温疲労試験＞
上記のようにして作製した冷延焼鈍板から、機械加工により図１に示す形状の試験片を作製した。試験は９５０℃で行い、昇温後３０分保持してから開始した。試験片に応力振幅５０ＭＰａを応力比−１で繰り返し付与し、破断までの曲げ回数を測定した。回転速度は１３００ｒｐｍ（２２Ｈｚ）とした。結果は以下の通り評価した。【００７１】
高温疲労判定基準
○：１．０×１０６回以上（合格）
×：１．０×１０６回未満（不合格）
得られた結果を表１に示す。○を合格、×を不合格とした（表１中の高温疲労９５０℃参照）。【００７２】
＜室温引張試験＞
上記のように作製した冷延焼鈍板から、機械加工により長手方向が圧延方向に対して０°、４５°、９０°となるＪＩＳ１３Ｂ号引張試験片をそれぞれ作製した。標点間距離は５０ｍｍとした。これを用い、室温で引張速度１０ｍｍ／ｍｉｎで引張試験を行った。引張試験後、破断部を突き合わせ、標点間距離を測定し、試験前の標点間距離５０ｍｍとの差分を５０ｍｍで割った値を伸び値Ｅｌ（％）として記録した。三方向の伸び値について測定した後、三方向平均の値を（Ｅｌ０°＋２Ｅｌ４５°＋Ｅｌ９０°）／４として算出し、以下の通り評価した。【００７３】
伸び判定基準
◎：３０％以上（合格）
○：２６％以上３０％未満（合格）
×：２６％未満（不合格）
得られた結果を表１に示す。◎と○を合格、×を不合格とした（表１中の室温伸び参照）。【００７４】
＜熱疲労試験＞
次に、上記で使用した残りのシートバーから１００ｍｍ長を切り出し、１１００℃に加熱後熱間鍛造により３０ｍｍ角の角棒とした。次いで、１０００〜１１５０℃の温度で焼鈍後、機械加工し、図２に示す形状、寸法の熱疲労試験片に加工し、下記の熱疲労試験に供した。焼鈍温度は、成分毎に組織を確認し再結晶が完了した温度とした。ここで、再結晶が完了した温度とは、鍛造加工により導入されたひずみが解消し、等軸な結晶粒が形成される最も低い温度のことをいう。なお、参考として、ＳＵＳ４４４の成分組成を有する鋼についても、上記と同様にして試験片を作製し、熱疲労試験に供した。【００７５】
熱疲労試験は、図３に示すように、上記試験片を拘束率０．５で拘束しながら、２００℃と９５０℃の間で昇温・降温を繰り返す条件で行った。このとき、昇温速度は７℃／秒とし、降温速度は７℃／秒とした。そして、２００℃で１分間保持し、９５０℃で２分間保持した。なお、上記の拘束率については、図３に示すように、拘束率η＝ａ／（ａ＋ｂ）として表すことができ、ａは（自由熱膨張ひずみ量−制御ひずみ量）／２であり、ｂは制御ひずみ量／２である。また、自由熱膨張ひずみ量とは機械的な応力を一切与えずに昇温した場合のひずみ量であり、制御ひずみ量とは試験中に生じているひずみ量の絶対値を示す。拘束により材料に生じる実質的な拘束ひずみ量は、（自由熱膨張ひずみ量−制御ひずみ量）である。【００７６】
また、熱疲労寿命は、２００℃において検出された荷重を試験片均熱平行部（図２参照）の断面積で割って応力を算出し、初期のサイクル（試験が安定する５サイクル目）の応力値に対して応力値が７５％まで低下したサイクル数とし、以下のように評価した。【００７７】
熱疲労判定基準
◎：１２００サイクル以上（合格）
○：８００サイクル以上１２００サイクル未満（合格）
×：８００サイクル未満（不合格）
得られた結果を表１に示す。◎、○を合格、×を不合格とした（表１中の熱疲労寿命９５０℃参照）。【００７８】
【表１】
0006908179.tif 000002
表１より、本発明例の鋼Ｎｏ．１〜２７は、いずれも２つの酸化試験において異常酸化も酸化スケールの剥離も起こらず、ＳＵＳ４４４（鋼Ｎｏ．２８）より格段に優れた熱疲労寿命、高温疲労特性を示している。室温伸びも２６％以上とすることができた。【００７９】
特に、これらの本発明例の鋼Ｎｏ．１〜２７のうち、鋼Ｎｏ．１、４、５、７、１１、１４〜１７、１９、２３、２６、２７では、Ｓｉ含有量が０．８５％以下であり、Ｍｎ含有量が１．００％以下であり、Ａｌ含有量が３．２％以下であり、Ｃｒ含有量が２１．０％以下であり、Ｎｂ含有量が０．７０％未満であり、Ｍｏ含有量が３．０％以下であり、Ｎｉ含有量が０．５０％未満であり、Ｓｎ、Ｗを含有せず、かつＣｕは含有するとしても１．５０％を超えないようにしたため、室温伸びを３０％以上とすることができた。【００８０】
一方、鋼Ｎｏ．２９は、Ｓｉ含有量が２．００％超えであり、耐繰り返し酸化性と室温伸びが不合格となった。鋼Ｎｏ．３０は、Ｍｎ含有量が２．００％超えであり、耐酸化性がいずれも不合格となり、室温伸びも不合格となった。【００８１】
鋼Ｎｏ．３１は、Ａｌ含有量が４．０％超えであり、室温伸びが不合格となった。
鋼Ｎｏ．３２は、Ａｌが１．０％未満であり、高温疲労特性が不合格となった。
鋼Ｎｏ．３３は、Ｎｉ含有量が１．００％超えであり、耐繰り返し酸化性と熱疲労特性と高温疲労特性が不合格となった。
鋼Ｎｏ．３４は、Ｃｒ含有量が２５．０％超えであり、室温伸びが不合格となった。
鋼Ｎｏ．３５は、Ｃｒ含有量が１２.０質量％未満であり、耐酸化性のいずれもが不合格となり、それに伴って熱疲労寿命、高温疲労特性も不合格となった。
鋼Ｎｏ．３６は、Ｎｂ含有量が０．４０％未満であり、高温疲労特性が不合格となった。鋼Ｎｏ．３７は、Ｎｂ含有量が０．８０％超えであり、室温伸びが不合格となった。
鋼Ｎｏ．３８は、Ｔｉの値が０．０１％以上であり、高温疲労特性が不合格となった。
鋼Ｎｏ．３９は、Ｍｏ含有量が１．０％未満であり、高温疲労特性が不合格となった。
鋼Ｎｏ．４０は、Ｍｏ含有量が４．０％超えであり、室温伸びが不合格となった。
鋼Ｎｏ．４１はＣｏが含有されておらず、熱疲労特性が不合格となった。
鋼Ｎｏ．４２は、Ｃｏ含有量が１．００％超えであり、室温伸びが不合格となった。【００８２】
［実施例２］
次に、表１に示したＮｏ．４３および４４の成分組成を有する鋼を容量約１５０トンの真空溶解炉（ＶＯＤ）で溶製した。このとき、Ｎｏ．４３の出鋼の直前にはＴｉを含有しない鋼としてＴｙｐｅ４２９（１５％Ｃｒ−０．４％Ｎｂ）を、Ｎｏ．４４の出鋼の直前にはＴｉ含有鋼としてＳＵＳ４３９（１８％Ｃｒ−０．３％Ｔｉ）を出鋼した。【００８３】
まず、約２００ｍｍ厚のスラブから３５ｍｍ厚×１００ｍｍ幅×１００ｍｍ長を切り出し、１１００℃で加熱後、熱間鍛造により３０ｍｍ角の棒を作製した。次いで、１０００〜１１５０℃の温度で焼鈍後、機械加工し、図２に示す形状、寸法の熱疲労試験片に加工し、上記と同様の熱疲労試験に供した。焼鈍温度は、成分毎に組織を確認し再結晶が完了した温度とした。【００８４】
また、１１７０℃で加熱後熱間圧延により４ｍｍ厚の熱延板を作製し、１０００℃で焼鈍後、酸洗し熱延焼鈍板とした。続いて、圧下率５０％の冷間圧延を行い、１０５０℃の温度で仕上げ焼鈍を行った後、板厚が２ｍｍの冷延焼鈍板として、上記と同様に酸化試験および高温平面曲げ疲労試験、室温引張試験に供した。結果を表１に示す。【００８５】
直前にＴｉを含有しない鋼（Ｔｙｐｅ４２９）を出鋼した鋼Ｎｏ．４３は、Ｔｉ含有量が０．００３％であり、本発明範囲を満たすため、耐酸化性、高温疲労特性、室温伸びのいずれもが合格となった。
一方、直前にＴｉ含有鋼（ＳＵＳ４３９）を出鋼した鋼Ｎｏ．４４は、Ｔｉ含有量が０．０１４％と本発明の上限より高く、耐酸化性と室温伸びは合格となったが、高温疲労特性は不合格となった。
【産業上の利用可能性】
【００８６】
本発明のフェライト系ステンレス鋼は、自動車等の排気系部材用として好適であるだけでなく、同様の特性が要求される火力発電システムの排気系部材や固体酸化物タイプの燃料電池用部材としても好適に用いることができる。
【図１】
0006908179.tif 000003
【図２】
0006908179.tif 000004
【図３】
0006908179.tif 000005